(57)【要約】【課題】薄肉で、耐圧力性、耐キンク性（耐折れ性）及び耐屈曲疲労性のいずれにも優れた圧力チューブ及びその製造方法を提供する。【解決手段】圧力チューブ１０を、第１の熱可塑性樹脂からなる内層２と、内層２の外周に形成された、金属の編組からなる第１の金属補強層３と、第１の金属補強層３の外周に形成されるとともに内層２に密着一体化された、第２の熱可塑性樹脂からなる中間層４と、中間層４の外周に形成された、金属の編組からなる第２の金属補強層５と、第２の金属補強層５の外周に形成されるとともに中間層４に密着一体化された、第３の熱可塑性樹脂からなる外層６とを備えてなるように構成する。【選択図】図１
2014088947.tif 000002
【特許請求の範囲】
【請求項１】
第１の熱可塑性樹脂からなる内層と、
前記内層の外周に形成された、金属の編組からなる第１の金属補強層と、
前記第１の金属補強層の外周に形成されるとともに前記内層に密着一体化された、第２の熱可塑性樹脂からなる中間層と、
前記中間層の外周に形成された、金属の編組からなる第２の金属補強層と、
前記第２の金属補強層の外周に形成されるとともに前記中間層に密着一体化された、第３の熱可塑性樹脂からなる外層と、を備えた圧力チューブ。
【請求項２】
前記内層を構成する第１の熱可塑性樹脂は、フッ素系樹脂、ポリアミド系樹脂、ポリウレタン系樹脂、ポリエステル系樹脂、ポリオレフィン系樹脂、又はこれらの樹脂の混合物である請求項１に記載の圧力チューブ。
【請求項３】
前記中間層を構成する第２の熱可塑性樹脂は、フッ素系樹脂、ポリアミド系樹脂、ポリウレタン系樹脂、ポリエステル系樹脂、ポリオレフィン系樹脂、又はこれらの樹脂の混合物である請求項１又は２に記載の圧力チューブ。
【請求項４】
前記外層を構成する第３の熱可塑性樹脂は、フッ素系樹脂、ポリアミド系樹脂、ポリウレタン系樹脂、ポリエステル系樹脂、ポリオレフィン系樹脂、又はこれらの樹脂の混合物である請求項１〜３のいずれか１項に記載の圧力チューブ。
【請求項５】
前記第１の金属補強層は、ステンレス鋼、タングステン（Ｗ）、チタン（Ｔｉ）及びニッケル（Ｎｉ）の単体又はこれらの合金の編組からなる請求項１〜４のいずれか１項に記載の圧力チューブ。
【請求項６】
前記第２の金属補強層は、ステンレス鋼、タングステン（Ｗ）、チタン（Ｔｉ）及びニッケル（Ｎｉ）の単体又はこれらの合金の編組からなる請求項１〜５のいずれか１項に記載の圧力チューブ。
【請求項７】
芯材の外周に、第１の熱可塑性樹脂を押出成形して、内層を形成し、
前記内層の外周に、金属の編組からなる第１の金属補強層を配設し、
前記第１の金属補強層の外周に、第２の熱可塑性樹脂を押出成形して、中間層を形成し、
前記中間層の外周に、金属の編組からなる第２の金属補強層を配設し、
前記第２の金属補強層の外周に、第３の熱可塑性樹脂を押出成形して、外層を形成し、
所定の長さに切断し、及び
芯材を抜去すること、を含む圧力チューブの製造方法。
【請求項８】
前記所定の長さに切断した後、前記芯材を抜去する前に、熱収縮チューブで被覆し、所定の条件で加熱しながら加圧することにより、前記内層、前記第１の金属補強層、前記中間層、前記第２の金属補強層、及び前記外層を密着一体化させ、その後、前記熱収縮チューブを剥離すること、をさらに含む請求項７に記載の圧力チューブの製造方法。
【発明の詳細な説明】
【技術分野】
【０００１】
本発明は圧力チューブとその製造方法に関する。
【背景技術】
【０００２】
各種機器の圧力配管、例えば、自動車燃料圧力配管、医療機器圧力配管等に用いられる圧力チューブとしては、例えば、耐キンク性に優れると共に、柔軟性、耐圧及び耐久性に優れた圧力チューブが提案されている（例えば、特許文献１参照）。また、薄肉で、耐圧力性、耐キンク性及び滑り性のいずれにも優れた圧力チューブが提案されている。（例えば、特許文献２参照）
【先行技術文献】
【特許文献】
【０００３】
【特許文献１】特開２００４−１４４１８０号公報
【特許文献２】特開２０１２−０９２９０１号公報
【発明の概要】
【発明が解決しようとする課題】
【０００４】
しかしながら、耐キンク性に優れると共に、柔軟性、耐圧、耐久性に優れた特許文献１に開示された圧力チューブは、その段落００２１に記載されているように「外側層の一部が補強層の内部に侵入して補強層に溶着し、外側層と金属補強層、更には外側層と繊維補強層とが一体化」されたことで「補強層と外側層とが強固に結合し、よりキンクしにくいホース」とすることができるが、ゴム材からなる内層と各層が密着一体化されていないことから、薄肉構造とすることができない、という問題を有している。
【０００５】
また、薄肉で、耐圧力性、耐キンク性、滑り性のいずれにも優れた特許文献２に開示された圧力チューブは、内層と金属補強層とフッ素樹脂からなる外層とが一体化された構造を有することから、高耐圧力及び高耐キンク性を向上させようと補強層の素線を太くすると耐屈曲疲労性が劣ることになり、また耐屈曲疲労性を重視して補強層の素線を細くすると耐圧力性と耐キンク性が劣ることになり、補強層の素線を細くしかつ素線数を増やすと編組密度が高すぎて内外層との密着が悪くなり耐圧力も耐キンク性も悪くなる、という問題を有している。
【０００６】
本発明は、上述の問題に鑑みてなされたものであり、各種の圧力配管、例えば、産業機器（ＦＡ機器）用圧力配管、医療機器圧力配管等に好適に用いられる、薄肉で、耐圧力性、耐キンク性（耐折れ性）及び耐屈曲疲労性のいずれにも優れた圧力チューブ及びその製造方法を提供することを目的とする。
【課題を解決するための手段】
【０００７】
上記目的を達成するため、本発明によれば、以下の圧力チューブ及びその製造方法が提供される。
【０００８】
［１］第１の熱可塑性樹脂からなる内層と、前記内層の外周に形成された、金属の編組からなる第１の金属補強層と、前記第１の金属補強層の外周に形成されるとともに前記内層に密着一体化された、第２の熱可塑性樹脂からなる中間層と、前記中間層の外周に形成された、金属の編組からなる第２の金属補強層と、前記第２の金属補強層の外周に形成されるとともに前記中間層に密着一体化された、第３の熱可塑性樹脂からなる外層と、を備えた圧力チューブ。
【０００９】
［２］前記内層を構成する第１の熱可塑性樹脂は、フッ素系樹脂、ポリアミド系樹脂、ポリウレタン系樹脂、ポリエステル系樹脂、ポリオレフィン系樹脂、又はこれらの樹脂の混合物である前記［１］に記載の圧力チューブ。
【００１０】
［３］前記中間層を構成する第２の熱可塑性樹脂は、フッ素系樹脂、ポリアミド系樹脂、ポリウレタン系樹脂、ポリエステル系樹脂、ポリオレフィン系樹脂、又はこれらの樹脂の混合物である前記［１］又は［２］に記載の圧力チューブ。
【００１１】
［４］前記外層を構成する第３の熱可塑性樹脂は、フッ素系樹脂、ポリアミド系樹脂、ポリウレタン系樹脂、ポリエステル系樹脂、ポリオレフィン系樹脂、又はこれらの樹脂の混合物である前記［１］〜［３］のいずれかに記載の圧力チューブ。
【００１２】
［５］前記第１の金属補強層は、ステンレス鋼、タングステン（Ｗ）、チタン（Ｔｉ）及びニッケル（Ｎｉ）の単体又はこれらの合金の編組からなる前記［１］〜［４］のいずれかに記載の圧力チューブ。
【００１３】
［６］前記第２の金属補強層は、ステンレス鋼、タングステン（Ｗ）、チタン（Ｔｉ）及びニッケル（Ｎｉ）の単体又はこれらの合金の編組からなる前記［１］〜［５］のいずれかに記載の圧力チューブ。
【００１４】
［７］芯材の外周に、第１の熱可塑性樹脂を押出成形して、内層を形成し、前記内層の外周に、金属の編組からなる第１の金属補強層を配置し、前記第１の金属補強層の外周に、第２の熱可塑性樹脂を第１の金属補強層の間にある内層樹脂と密着するよう押出成形して、中間層を形成し、前記中間層の外周に、金属の編組からなる第２の金属補強層を配置し、前記第２の金属補強層の外周に、第３の熱可塑性樹脂を第２の金属補強層の間にある中間層と密着するよう押出成形して、外層を形成し所定の長さに切断し、芯材を抜去すること、を含む圧力チューブの製造方法。
【００１５】
［８］前記所定の長さに切断した後、前記芯材を抜去する前に、熱収縮チューブで被覆し、所定の条件で加熱しながら加圧することにより、前記内層、前記第１の金属補強層、前記中間層、前記第２の金属補強層、及び前記外層を密着一体化させ、その後、前記熱収縮チューブを剥離すること、をさらに含む前記［７］に記載の圧力チューブの製造方法。
【発明の効果】
【００１６】
本発明によれば、薄肉で、耐圧力性、耐キンク性（耐折れ性）及び耐屈曲疲労性のいずれにも優れた圧力チューブ及びその製造方法が提供される。
【図面の簡単な説明】
【００１７】
【図１】図１は、本発明の実施の形態に係る圧力チューブを模式的に示し、（ａ）は斜視図、（ｂ）は断面図である。
【図２】図２は、本発明の実施例の特性評価（圧力破壊）に用いられる測定装置を模式的に示す説明図である。
【図３】図３（ａ）〜（ｃ）は、本発明の実施例の特性評価（加圧屈曲）に用いられる測定方法を模式的に示す説明図である。
【図４】図４は、本発明の実施例の特性評価（耐キンク性）に用いられる測定方法を模式的に示す説明図である。
【発明を実施するための形態】
【００１８】
［本実施の形態に係る圧力チューブ］
図１に示すように、本実施の形態に関わる圧力チューブ１０は、第１の熱可塑性樹脂からなる内層２と、前記内層２の外周に形成された、金属の編組からなる第１の金属補強層３と、前記第１の金属補強層３の外周に形成されるとともに前記内層２に密着一体化された、第２の熱可塑性樹脂からなる中間層４と、前記中間層４の外周に形成された、金属の編組からなる第２の金属補強層５と、前記第２の金属補強層５の外周に形成されるとともに前記中間層４に密着一体化された、第３の熱可塑性樹脂からなる外層６と、を備えて構成される。
【００１９】
本実施の形態に用いられる内層２は、チューブの気密性、チューブ内面の耐薬品性、チューブ内面の平滑性の向上のために用いられ、第１の熱可塑性樹脂から構成される。内層２を構成する第１の熱可塑性樹脂は、上記特性の他にチューブが使用される温度環境での耐熱性及び耐屈曲疲労性を有することが望ましく、フッ素系樹脂、ポリアミド系樹脂、ポリウレタン系樹脂、ポリエステル系樹脂、ポリオレフィン系樹脂、又はこれらの樹脂の混合物（ポリマーアロイやポリマーブレンド）であることが好ましい。
【００２０】
ポリアミド系樹脂としては、例えば、ポリエーテルブロックアミド（アルケマジャパン社製、商品名：ペバックス（登録商標））を挙げることができる。
【００２１】
フッ素系樹脂としては、例えば、ＦＥＰ（登録商標）を挙げることができる。
【００２２】
これらの樹脂の選択は、用途や使用環境を考慮することによって行われることが好ましい。例えば、屋外で使用される産業機器内部の圧力配管であれば、耐油性と―２０℃〜８５℃程度の使用温度範囲を有するポリアミド系樹脂を選択する。
【００２３】
また、機能性向上、例えば、難燃性、導電性、耐候性の向上のために、第１の熱可塑性樹脂に、各種の添加物を配合しても良い。
【００２４】
本実施の形態に用いられる第１の金属補強層３は、第２の金属補強層５と組み合わせて耐圧力、耐キンク性等機械的強度の向上のために用いられ、ステンレス鋼、タングステン（Ｗ）、チタン（Ｔｉ）及びニッケル（Ｎｉ）の単体又はこれらの合金の編組から構成されることが好ましい。
【００２５】
なお、第１の金属補強層３は、上述の単体又は合金からなる金属線のみの編組から構成しても良く、又は、例えば、ステンレス鋼１本及びタングステン（Ｗ）１本からなる２本持ちの金属線の編組のような、異なる材質の金属線を組み合わせた編組から構成しても良い。また、第１及の金属補強層３の金属線は、単線に限らず、撚り線等を用いた編組としても良い。
【００２６】
本実施の形態に用いられる中間層４は、第１の金属補強層３及び第２の金属補強層５の隙間を介して内層２及び外層６との密着一体化させるために用いられる。中間層４を構成する第２の熱可塑性樹脂は上記特性の他にチューブが使用される温度環境での耐熱性及び耐屈曲疲労性を有することが望ましく、フッ素系樹脂、ポリアミド系樹脂、ポリウレタン系樹脂、ポリエステル系樹脂、ポリオレフィン系樹脂、接着性樹脂、又はこれらの樹脂の混合物（ポリマーアロイやポリマーブレンド）であることが好ましい。
【００２７】
本実施の形態に用いられる中間層４を構成する第２の熱可塑性樹脂は、用途や使用環境に応じて、加熱された場合に溶融して内層２と密着一体化し、且つ外層６に使用される第３の熱可塑性樹脂が加熱され溶融して密着一体化されるものであれば、内層２を構成する第１の熱可塑性樹脂と同一のものを用いても良く、異なるものを用いても良い。例えば、屋外で使用される産業機器内部の圧力配管の用途の場合、内層１に用いた耐油性と−２０℃〜８５℃程度の使用温度範囲を有するポリアミド系樹脂を選択する。
【００２８】
第１の熱可塑性樹脂の場合と同様に、機能性向上、例えば、難燃性、摺動性、耐候性の向上のために、第２の熱可塑性樹脂に各種の添加物を配合しても良い。また、第２の熱可塑性樹脂がフッ素系樹脂の場合、中間層４の外表面を化学エッチング処理等の方法により脱フッ素化し外層６に用いられる第３の熱可塑性樹脂との接着性を向上させても良い。
【００２９】
本実施の形態に用いられる第２の金属補強層５は、第１の金属補強層３と組み合わせて耐圧力、耐キンク性等機械的強度の向上のために用いられ、ステンレス鋼、タングステン（Ｗ）、チタン（Ｔｉ）及びニッケル（Ｎｉ）の単体又はこれらの合金の編組から構成されることが好ましい。
【００３０】
本実施の形態に用いられる第２の金属補強層５は用途や使用環境に応じて、第１の金属補強層３と同一のものを使用しても良く、異なるものを用いても良い。例えば、輸送機器用圧力配管の用途の場合、軽量化が図れるチタン線を用いることが好ましい。
【００３１】
第２の金属補強層５は、第１の金属補強層３の場合と同様に、上述の単体又は合金からなる金属線のみの編組から構成しても良く、又は、例えば、ステンレス鋼１本及びタングステン（Ｗ）１本からなる２本持ちの金属線の編組のような、異なる材質の金属線を組み合わせた編組から構成しても良い。また、第２の金属補強層５の金属線は単線に限らず、撚り線等を用いた編組としても良い。
【００３２】
本実施の形態に用いられる外層６は、第２の金属補強層５の保護、外表面の耐薬品性、摺動性向上のために用いられ、外層６を構成する第３の熱可塑性樹脂は、上記特性の他にチューブが使用される温度環境での耐熱性及び耐屈曲疲労性を有することが望ましく、フッ素系樹脂、ポリアミド系樹脂、ポリウレタン系樹脂、ポリエステル系樹脂、ポリオレフィン系樹脂、又はこれらの樹脂の混合物（ポリマーアロイやポリマーブレンド）が好ましい。
【００３３】
本実施の形態に用いられる外層６を構成する第３の熱可塑性樹脂は、用途や使用環境に応じて、加熱された場合に溶融して中間層４と密着一体化されるものであれば、中間層４を構成する第２の熱可塑性樹脂と同一のものを用いても良く、異なるものを用いても良い。例えば、屋外で使用される産業機器内部の圧力配管の用途の場合、耐油性と−２０℃〜８５℃程度の使用温度範囲を有するポリアミド系樹脂を選択することが好ましい。
【００３４】
第１及び第２の熱可塑性樹脂の場合と同様に、機能性向上、例えば、難燃性、摺動性、耐候性の向上のために、第３の熱可塑性樹脂に各種の添加物を配合しても良い。
【００３５】
本実施の形態において、例えば、医療機器等に用いられる薬品送液用高圧高屈曲配管の用途において、内層２、中間層４、外層６に耐薬品性と耐放射線性に優れたＶＤＦ（フッ化ビニリデン）とＨＦＰ（ヘキサフルオロプロピレン）の共重合体、第１の金属補強層３、第２の金属補強層５には細径且つ機械的強度に優れたタングステン（Ｗ）の組み合わせを挙げることができる。また、別の、工場等で利用される水用高圧高屈曲配管の用途において、内層２、第１の金属補強層３、中間層４、第２の金属補強層５及び外層６の好ましい組合せとしては、内層２にオレフィン系エラストマー、第１の金属補強層３及び第２の金属補強層５にステンレス線、中間層４に接着性ポリオレフィン、外層６にポリエステルエラストマーの組み合わせを挙げることができる。
【００３６】
［圧力チューブの製造方法］
本実施の形態の圧力チューブの製造方法は、芯材の外周に、第１の熱可塑性樹脂を押出成形して、内層２を形成し、前記内層２の外周に、金属の編組からなる第１の金属補強層３を配設し、前記第１の金属補強層３の外周に、前記第１の金属補強層３の隙間から内層２と密着するよう第２の熱可塑性樹脂を押出成形して、中間層４を形成し、前記中間層４の外周に、金属の編組からなる第２の金属補強層５を配設し、前記第２の金属補強層５の外周に、前記第２の金属補強層５の隙間から中間層４と密着するよう第３の熱可塑性樹脂を押出成形して、外層６を形成し、所定の長さに切断し、芯材を抜去することを含む。以下、工程ごとに具体的に説明する。
【００３７】
（内層の形成）
本実施の形態において、内層２の形成は、芯材の外周に、第１の熱可塑性樹脂を押出成形して、内層２を形成することによって行われる。具体的には、軟銅線・ステンレス線等の比較的伸びを有する金属性芯材の外周に、第１の熱可塑性樹脂を押出成形機・ペースト押出成形機等を用いて肉厚が均等になるよう薄肉の内層を成形する。また、第１の熱可塑性樹脂がフッ素系樹脂の場合、内層２の外表面を化学エッチング処理等の方法により脱フッ素化し中間層４に用いられる第２の熱可塑性樹脂との密着性を向上させても良い。
【００３８】
（第１の金属補強層の配設）
本実施の形態において、第１の金属補強層３の配設は、内層２の外周に、金属の編組からなる第１の金属補強層３を配設することによって行われる。具体的には、芯材の外周に内層２が形成されたものに編組機を用いて金属線を編み込むことにより配設する。編組機は一般的な１６打ち〜６４打ちで良く、編み方も一般的な２オーバー２アンダーや１オーバー１アンダーでも良い。
【００３９】
（中間層の形成）
本実施の形態において、中間層４の形成は、前記第１の金属補強層３の外周に、第２の熱可塑性樹脂を押出成形して、中間層４を形成することによって行われる。具体的には、前記第１の金属補強層３の網目の隙間にある内層２と密着するよう第２の熱可塑性樹脂を押出成形機・ペースト押出成形機等を用いて肉厚が均等になるよう薄肉の中間層４を成形する。また、第１の熱可塑性樹脂がフッ素系樹脂の場合、内層２の外表面を化学エッチング処理等の方法により脱フッ素化し中間層４に用いられる第２の熱可塑性樹脂との密着性を向上させても良い。
【００４０】
（第２の金属補強層の配設）
本実施の形態において、第２の金属補強層５の配設は、前記中間層４の外周に、金属の編組からなる第２の金属補強層５を配設することによって行われる。具体的には、芯材の外周に前記内層２、前記第１の金属補強層３、中間層４が形成されたものに編組機を用いて金属線を編み込むことにより配設する。編組機は一般的な１６打ち〜６４打ちで良く、編み方も一般的な２オーバー２アンダーや１オーバー１アンダーでも良い。
【００４１】
（外層の形成）
本実施の形態において、外層６の形成は、第２の金属補強層５の外周に、第３の熱可塑性樹脂を押出成形して、外層６を形成することによって行われる。具体的には、前記第２の金属補強層５の網目の隙間にある中間層４と密着するよう第３の熱可塑性樹脂を押出成形機・ペースト押出成形機等を用いて肉厚が均等になるよう薄肉の中間層４を成形する。
【００４２】
（定尺切断）
本実施の形態において、定尺切断は、芯材の外周に、内層２、第１の金属補強層３、中間層４、第２の金属補強層５及び外層６が積層形成されたものを、所定の長さに切断することによって行われる。具体的には、外層の押出成形と連動した切断機を用いて１〜３ｍ程度の長さに切断することが好ましい。
【００４３】
（加熱による密着向上処理）
本実施の形態において、加熱による密着向上処理は、第１〜第３の熱可塑性樹脂を加熱して、内層２、第１の金属補強層３、中間層４、第２の金属補強層５及び外層６の密着性を向上させることによって行われる。具体的には、定尺切断したものを、同様に切断した熱収縮チューブや金型、金属管内に挿入し（定尺切断したものを熱収縮チューブで被覆し）、その上から熱風、加熱炉等により第１から第３の熱可塑性樹脂を十分な密着力が得られる条件で加熱しながら、加圧し、冷却し、内層２、第１の金属補強層３、中間層４、第２の金属補強層５、及び外層６を密着一体化させ、その後、熱収縮チューブ等を剥離する。加熱による密着向上処理は必要に応じて実施されるものである。
【００４４】
（芯材の抜去）
本実施の形態において、芯材の抜去は、例えば、剥き出し機等により端末から芯材を露出させたのち引き抜くか、又は芯材を延伸することにより縮径し引き抜くことにより行う。
【実施例】
【００４５】
以下に、本発明の圧力チューブ及びその製造方法を、実用例を用いてさらに具体的に説明する。なお、本発明は、以下の実施例によって、いかなる制限を受けるものではない。
【００４６】
（実施例１）
外径１．０ｍｍの錫メッキ軟銅線（実施例、比較例では図示せず）の外周に、ナイロン（登録商標）エラストマー（アルケマジャパン社製、商品名：ぺバックス（登録商標）５５３３）を、シリンダー径３０ｍｍのクロスヘッド型押出成形機を用いて成形温度２２０℃、押出速度１５ｍ／分、肉厚０．０７ｍｍで、外径１．１４ｍｍ押出成形し、内層２を得た。
【００４７】
次に、内層２の外周に、３２打ち編組機を用いて直径０．０３ｍｍのステンレス線（ＳＵＳ３０４）を２本持ち３２打ちピッチ３．０ｍｍ（編組密度６６％）、２オーバー２アンダーで編組し、第１の金属補強層３を施した。この第１の金属補強層３の上に、ナイロン（登録商標）エラストマー（アルケマジャパン社製、商品名：ぺバックス（登録商標）５５３３）をシリンダー径３０ｍｍのクロスヘッド型押出成形機を用いて、成形温度２３０℃、押出速度５ｍ／分、肉厚０．０５ｍｍ、外径１．３４ｍｍで押出成形して、中間層４を設けた。この際、中間層４の一部が、第１の金属補強層３の隙間に侵入して内層２と密着することで、内層２と第１の金属補強層３と中間層４とを密着一体化させた。
【００４８】
この中間層４の外周に、３２打ち編組機を用いて直径０．０３ｍｍのステンレス線（ＳＵＳ３０４）を２本持ち３２打ちピッチ２．５ｍｍ（編組密度６８％）、２オーバー２アンダーで編組し、第２の金属補強層５を施した。この第２の金属補強層５の外周に、ナイロン（登録登録商標）エラストマー（アルケマジャパン社製、商品名：ぺバックス（登録商標）６３３３）をシリンダー径３０ｍｍのクロスヘッド型押出成形機を用いて、成形温度２３０℃、押出速度５ｍ／分、肉厚０．０５ｍｍ、外径１．８０ｍｍで押出成形して外層６を設けた。この際、外層６の一部が、第２の金属補強層５の隙間に侵入して中間層４と密着することで、内層２と第１の金属補強層３と前記中間層４と第２の金属補強層５と外層６とを密着一体化させた。その後、１．０ｍに切断し、両端末を剥き出しして、錫メッキ軟銅線を露出させた後に錫メッキ軟銅線を延伸して引き抜き、チューブ（圧力チューブ）を得た。
【００４９】
実施例１においては、内層２、第１の金属補強層３、中間層４、第２の金属補強層５及び外層６が密着一体化することで、薄肉で、耐屈曲性、耐圧力性及び耐キンク性のいずれにも優れた圧力チューブとなった。
【００５０】
（実施例２）
外径１．０ｍｍの錫メッキ軟銅線の外周にフッ素系樹脂（ダイキン工業社製、商品名：ネオフロン（登録商標）ＦＥＰ（登録商標）ＮＰ−１０１）をシリンダー径３２ｍｍのクロスヘッド型押出成形機を用いて成形温度８０℃、押出速度１５ｍ／分、肉厚０．０７ｍｍ、外径１．１４ｍｍで押出成形し、内層２を得た。
【００５１】
次に、内層２の外周に、３２打ち編組機を用いて直径０．０３ｍｍのタングステン線（Ｗ）を２本持ち３２打ちピッチ２．０ｍｍ（編組密度７９％）、２オーバー２アンダーで編組し、第１の金属補強層３を施した。この第１の金属補強層３の外周に、フッ素系樹脂（ダイキン工業社製、商品名：ネオフロン（登録商標）ＦＥＰ（登録商標）ＮＰ−１０１）をシリンダー径３２ｍｍのクロスヘッド型押出成形機を用いて、成形温度３８０℃、押出速度８ｍ／分、肉厚０．０５ｍｍ、外径１．３４ｍｍで押出成形して、中間層４を設けた。
【００５２】
この中間層４の外周に、３２打ち編組機を用いて直径０．０３ｍｍのタングステン線（Ｗ）を２本持ち３２打ちピッチ２．０ｍｍ（編組密度７８％）、２オーバー２アンダーで編組し、第２の金属補強層５を施した。この第２の金属補強層５の外周に、フッ素系樹脂（ダイキン工業社製、商品名：ネオフロン（登録商標）ＦＥＰ（登録商標）ＮＰ−１０１）をシリンダー径３０ｍｍのクロスヘッド型押出成形機を用いて、成形温度３８０℃、押出速度５ｍ／分、肉厚０．０５ｍｍ、外径１．８０ｍｍで押出成形し、外層６を設けた。その後、１．０ｍに切断し、シリコーン熱収縮チューブ（信越化学社製、商品名：ＳＴ−１０ＤＧＦ０．５）内に挿入して、３００℃で３分間、オーブンで加熱溶融し、オーブンから取り出し常温まで冷却した（加熱一体化加工）。これにより、外層６の一部が第２の金属補強層５の隙間に侵入して中間層４と密着するとともに、中間層４の一部が第１の金属補強層３の隙間に侵入して内層２と密着し、内層２と第１の金属補強層３と中間層４と第２の金属補強層５と外層６とを密着一体化させた。その後、シリコーン熱収縮チューブを剥ぎ取り、両端末を剥き出しして錫メッキ軟銅線を露出させた後に錫メッキ軟銅線を延伸して引き抜き、チューブ（圧力チューブ）を得た。
【００５３】
実施例においては、内層２、第１の金属補強層３、中間層４、第２の金属補強層５及び外層６が密着一体化することで、薄肉で、耐屈曲性、耐圧力性及び耐キンク性のいずれにも優れるとともに、内層２、中間層４及び外層６の熱可塑性樹脂にＦＥＰ（登録商標）を用いたことで、耐熱性及び耐薬品性にも優れた圧力チューブとなった。
【００５４】
（実施例３）
外径１．０ｍｍの錫メッキ軟銅線の外周にフッ素系樹脂（ダイキン工業社製、商品名：ネオフロン（登録商標）ＦＥＰ（登録商標）ＮＰ−１０１）をシリンダー径３２ｍｍのクロスヘッド型押出成形機を用いて成形温度３８０℃、押出速度１５ｍ／分、肉厚０．０７ｍｍ、外径１．１４ｍｍで押出成形し内層２を得た。さらに、この表面にエッチング液を用いて脱フッ素処理を行い内層２の表面に接着性を付与しておいた。
【００５５】
次に、内層２の外周に、３２打ち編組機を用いて直径０．０３ｍｍのタングステン線（Ｗ）を２本持ち３２打ちピッチ２．０ｍｍ（編組密度７９％）、２オーバー２アンダーで編組し、第１の金属補強層３を施した。この第１の金属補強層３の外周に、ナイロン系樹脂（アルケマジャパン社製、商品名：ペバックス（登録商標）Ｒｎｅｗ５５Ｒ５３）をシリンダー径３２ｍｍのクロスヘッド型押出成形機を用いて内層２と密着するよう成形温度２６０℃、押出速度８ｍ／分、肉厚０．０５ｍｍ、外径１．３４ｍｍで押出成形して、中間層４を設けた。この際、中間層４の一部が、第１の金属補強層３の隙間に侵入して内層２と密着することで、内層２と第１の金属補強層３と中間層４とを密着一体化させた。
【００５６】
この中間層４の外周に、３２打ち編組機を用いて直径０．０３ｍｍのタングステン線（Ｗ）を２本持ち３２打ちピッチ２．０ｍｍ（編組密度７８％）、２オーバー２アンダーで編組し、第２の金属補強層５を施した。この第２の金属補強層５の外周にナイロン系樹脂（アルケマジャパン社製、商品名：ペバックス（登録商標）Ｒｎｅｗ６３Ｒ５３）をシリンダー径３０ｍｍのクロスヘッド型押出成形機を用いて、成形温度２６０℃、押出速度５ｍ／分、肉厚０．０５ｍｍ、外径１．８０ｍｍで押出成形し、外層６を設けた。この際、外層６の一部が、第２の金属補強層５の隙間に侵入して中間層４と密着することで、内層２と第１の金属補強層３と中間層４と第２の金属補強層５と外層６とを密着一体化させた。その後、１．０ｍに切断し、両端末を剥き出しして、錫メッキ軟銅線を露出させた後に錫メッキ軟銅線を延伸して引き抜き、チューブ（圧力チューブ）を得た。
【００５７】
実施例３においては、内層２、第１の金属補強層３、中間層４、第２の金属補強層５及び外層６が密着一体化することで、薄肉で、耐屈曲性、耐圧力性及び耐キンク性のいずれにも優れるとともに、内層６の熱可塑性樹脂にＦＥＰ（登録商標）を用いたことでチューブ内の耐薬品性にも優れた圧力チューブとなった。
【００５８】
（比較例１）
外径１．０ｍｍの錫メッキ軟銅線の外周に、内層２として、ナイロン（登録商標）エラストマー（アルケマジャパン社製、商品名：ぺバックス（登録商標）５５３３）をシリンダー径３０ｍｍのクロスヘッド型押出成形機を用いて、成形温度２２０℃、押出速度１５ｍ／分、肉厚０．０７ｍｍ、外径１．１４ｍｍで押出成形した外周に、直径０．０５ｍｍのステンレス線（ＳＵＳ３０４）を２本持ち１６打ちピッチ２．５ｍｍ（編組密度６２％）で編組し、第１の金属補強層３を施した。
【００５９】
この第１の金属補強層３の外周に、ナイロン（登録商標）エラストマー（アルケマジャパン社製、商品名：ぺバックス（登録商標）５５３３）をシリンダー径３０ｍｍのクロスヘッド型押出成形機を用いて、成形温度２３０℃、押出速度５ｍ／分、肉厚０．０５ｍｍ、外径１．８０ｍｍで外層６を設けた。この際、外層６の一部が第１の金属補強層３の隙間に侵入して内層２と密着することで、内層２、第１の金属補強層３及び外層６を密着一体化させた。その後、１．０ｍに切断し、両端末を剥き出しして、錫メッキ軟銅線を露出させた後に錫メッキ軟銅線を延伸して引き抜き、チューブ（圧力チューブ）を得た。
【００６０】
（比較例２）
外径１．０ｍｍの錫メッキ軟銅線の外周に、内層２として、ナイロン（登録商標）エラストマー（アルケマジャパン社製、商品名：ぺバックス（登録商標）５５３３）をシリンダー径３０ｍｍのクロスヘッド型押出成形機を用いて、成形温度２２０℃、押出速度１２ｍ／分、肉厚０．１１ｍｍ、外径１．２２ｍｍで押出成形した外周に、直径０．０５ｍｍのステンレス線（ＳＵＳ３０４）を２本持ち１６打ちピッチ２．５ｍｍ（編組密度４１％）で編組し、第１の金属補強層３を施した。
【００６１】
この第１の金属補強層３の上にナイロン（登録商標）エラストマー（アルケマジャパン社製、商品名：ぺバックス（登録商標）５５３３）をシリンダー３０ｍｍのクロスヘッド型押出成形機を用いて、成形温度２３０℃、押出速度５ｍ／分、肉厚０．０５ｍｍ、外径１．８０ｍｍで外層６を設けた。この際、外層６の一部が第１の金属補強層３の隙間に侵入して内層２と密着することで、内層２、第１の金属補強層３及び外層６を密着一体化させた。その後、１．０ｍに切断し、両端末を剥き出しして、錫メッキ軟銅線を露出させた後に錫メッキ軟銅線を延伸して引き抜き、チューブ（圧力チューブ）を得た。
【００６２】
（比較例３）
外径１．０ｍｍの錫メッキ軟銅線の外周に、フッ素系樹脂（ダイキン工業社製、商品名：ネオフロン（登録商標）ＦＥＰ（登録商標）ＮＰ−１０１）をシリンダー径３２ｍｍのクロスヘッド型押出成形機を用いて、成形温度３８０℃、押出速度１５ｍ／分、肉厚０．０７ｍｍ、外径１．１４ｍｍで押出成形し内層２を得た。内層２の外周に、直径０．０３ｍｍのタングステン線（Ｗ）を２本持ち３２打ちピッチ２．０ｍｍ（編組密度７９％）で編組し、第１の金属補強層３を施した。
【００６３】
この第１の金属補強層３の外周に、フッ素系樹脂（ダイキン工業社製、商品名：ネオフロン（登録商標）ＦＥＰ（登録商標）ＮＰ−１０１）をシリンダー径３２ｍｍのクロスヘッド型押出成形機を用いて、成形温度３８０℃、押出速度８ｍ／分、肉厚０．０５ｍｍ、外径１．３４ｍｍで押出成形して、中間層４を設けた。
【００６４】
この中間層４の外周に。直径０．０３ｍｍのタングステン線（Ｗ）を２本持ち３２打ちピッチ２．０ｍｍ（編組密度７８％）で編組し、第２の金属補強層５を構成した外周に、フッ素系樹脂（ダイキン工業社製、商品名：ネオフロン（登録商標）ＦＥＰ（登録商標）ＮＰ−１０１）をシリンダー径３２ｍｍのクロスヘッド型押出成形機を用いて、成形温度３８０℃、押出速度５ｍ／分、肉厚０．０５ｍｍ、外径１．８０ｍｍで押出成形し、外層６を設けた。その後、１．０ｍに切断し、両端末を剥き出しして錫メッキ軟銅線を露出させた後に錫メッキ軟銅線を延伸して引き抜き、各層が一体化されていないチューブ（圧力チューブ）を得た。
【００６５】
［特性評価］
特性評価は以下の方法により実施した。なお、耐薬品性及び熱変形温度は、材料カタログデータを参照した。このように、本発明によって、「破壊圧力」、「加圧屈曲」及び「キンク径」の総合力に優れたチューブとすることができ、特に、本発明の製造方法を用いたフッ素系チューブにおいては、「破壊圧力」「加圧屈曲」「キンク径」の他に、「耐薬品性」及び「耐熱性」にも優れた圧力チューブを得ることができる。
【００６６】
（破壊圧力）
図２に示すように「破壊圧力」はコンプレッサー１１で水を吸い上げ、バルブ１２によってある一定の水圧を保持させ（圧力ゲージ１で水圧Ｐ１を測定）、そして、バルブ１３を開けることによって圧力チューブ１０に水圧を加え、水圧を徐々に上げていき、サンプルが破壊した圧力Ｐ１を測定することによって実施した。なお、図２において、圧力ゲージ２は、圧力チューブ１０内の圧力Ｐ２の測定用である。また、ＣＮ２は圧力チューブ１０用のコネクターである。
【００６７】
（加圧屈曲）
図３（ａ）〜（ｃ）に示すように、「加圧屈曲」は、圧力チューブ１０の片端を封止し、圧力チューブ１０内に５．５ＭＰａの圧力を掛けた状態で、圧力チューブ１０を直径１０ｍｍの丸棒に挟みこみ、挟んだ部分を支点として、左右に５０°の屈曲を行い、圧力チューブ１０が破断するまでの回数を測定することによって実施した。なお、回数は中心−左−中心−右−中心までを１回とし、繰り返し屈曲を行うものとする。
【００６８】
（耐キンク性）
図４に示すように、「耐キンク性」は、圧力チューブ１０を用いてループ状の円を作り、圧力チューブ１０の両端を引張りながら、ループ径を小さくしていき、圧力チューブ１０がキンクした際のループ径を測定することによって実施した。
【００６９】
実施例１〜３及び比較例１〜３の内容及び評価結果を表１に示す。
【００７０】
【表１】
2014088947.tif 000003
【符号の説明】
【００７１】
２    内層
３    第１の金属補強層
４    中間層
５    第２の金属補強層
６    外層
１０  圧力チューブ
１１  コンプレッサー
１２  バルブ
１３  バルブ
２０  丸棒
【図１】
2014088947.tif 000004
【図２】
2014088947.tif 000005
【図３】
2014088947.tif 000006
【図４】
2014088947.tif 000007